ПОЛИУРЕТАНОВЫЙ БАЛЛАСТНЫЙ СЛОЙ, СПОСОБ ПОЛУЧЕНИЯ ТАКОГО СЛОЯ И ЕГО ПРИМЕНЕНИЕ

1. Способ, включающий
обеспечение балластного слоя с наполнителем из полиуретана,
распыление первой реакционной системы на поверхность балластного слоя с наполнителем из полиуретана для образования полиуретанового внешнего защитного слоя, причем эта первая реакционная система содержит:
n
1а) один или более полиизоцианатов, имеющих общую формулу R(NCO), в которой R выбирается из группы, состоящей из алифатической алкильной группы, содержащей 2-18 атомов углерода, ароматической алкильной группы, содержащей 6-15 атомов углерода, и арилированной алкильной группы, содержащей 8-15 атомов углерода, а n представляет собой целое число от 2 до 4;
1b) один или более простых полиэфирполиолов и/или простых полиэфиров с концевыми аминогруппами, имеющих среднюю молекулярную массу больше 200 и функциональность от 2 до 6;
1с) один или более агентов удлинения цепи; и
1d) от 0 до 0,5 мас.% одного или более вспенивающих агентов в расчете на 100 мас.% 1b) и 1с);
в котором прочность на растяжение полиуретанового внешнего защитного слоя составляет от 4 до 20 МПа.
3
2. Способ по п.1, в котором плотность полиуретанового внешнего защитного слоя составляет от 0,6 до 1,5 г/см, твердость по Шору полиуретанового внешнего защитного слоя составляет от 10 до 90 по шкале А, и удлинение к моменту разрыва полиуретанового внешнего защитного слоя составляет от 100 до 550%.
3. Способ по п.1, в котором балластный слой с наполнителем из полиуретана содержит балласт и пенополиуретан, заполняющий пространство среди балласта, причем пенополиуретан содержит продукт реакции второй реакционной системы, содержащей компоненты реакции:
n
2а) один или более полиизоцианатов, имеющих общую формулу R(NCO), в которой R выбирается из группы, состоящей из алифатической алкильной группы, содержащей от 2 до 18 атомов углерода, ароматической алкильной группы, содержащей от 6 до 15 атомов углерода, и арилированной алкильной группы, содержащей от 8 до 15 атомов углерода, а n представляет собой целое число от 2 до 4;
2b) один или более полиолов, выбранных из группы, состоящей из простого полиэфирполиола, сложного полиэфирполиола, поликарбонатполиола, поликапролактонполиола и политетрагидрофуранполиола;
2с) один или более агентов удлинения цепи; и
2d) от 0,3 до 4,5 мас.% одного или более вспенивающих агентов в расчете на 100 мас.% 2b) и 2 с);
в котором удлинение пенополиуретана к моменту разрыва составляет от 120 до 400%.
3
4. Способ по п.3, в котором плотность пенополиуретана составляет от 0,02 до 0,5 г/см, твердость пенополиуретана составляет от 5 до 60 по прибору Asker С, а прочность на растяжение пенополиуретана составляет от 0,2 до 5 МПа.
5. Балластная подушка железнодорожного пути, содержащая балластный слой с наполнителем из полиуретана и полиуретановый внешний защитный слой, где полиуретановый внешний защитный слой содержит продукт реакции первой реакционной системы, причем первая реакционная система распылена на поверхность балластного слоя с наполнителем из полиуретана, и причем первая реакционная система содержит следующие компоненты реакции:
n
1а) один или более полиизоцианатов, имеющих общую формулу R(NCO), в которой R выбирается из группы, состоящей из алифатической алкильной группы, содержащей от 2 до 18 атомов углерода, ароматической алкильной группы, содержащей от 6 до 15 атомов углерода, и арилированной алкильной группы, содержащей от 8 до 15 атомов углерода, а n представляет собой целое число от 2 до 4;
1b) один или более простых полиэфирполиолов и/или простых полиэфиров с концевыми аминогруппами, имеющих среднюю молекулярную массу больше 200 и функциональность от 2 до 6;
1с) один или более агентов удлинения цепи; и
1d) от 0 до 0,5 мас.% одного или более вспенивающих агентов в расчете на 100 мас.% 1b) и 1с);
в котором прочность на растяжение полиуретанового внешнего защитного слоя составляет от 4 до 20 МПа.
3
6. Балластная подушка железнодорожного пути по п.5, в котором полиуретановый внешний защитный слой имеет плотность от 0,6 до 1,5 г/см, твердость по Шору от 10 до 90 по шкале А и удлинение к моменту разрыва от 100 до 550%.
7. Балластная подушка железнодорожного пути по п.5, в которой балластный слой с наполнителем из полиуретана содержит балласт и пенополиуретан, заполняющий пространство среди балласта, причем пенополиуретан содержит продукт реакции второй реакционной системы, содержащей компоненты реакции:
n
2а) один или более полиизоцианатов, имеющих общую формулу R(NCO), в которой R выбирается из группы, состоящей из алифатической алкильной группы, содержащей от 2 до 18 атомов углерода, ароматической алкильной группы, содержащей от 6 до 15 атомов углерода, и арилированной алкильной группы, содержащей от 8 до 15 атомов углерода, а n представляет собой целое число от 2 до 4;
2b) один или более полиолов, выбранных из группы, состоящей из простого полиэфирполиола, сложного полиэфирполиола, поликарбонатполиола, поликапролактонполиола и политетрагидрофуранполиола;
2с) один или более агентов удлинения цепи; и
2d) от 0,3 до 4,5 мас.% одного или более вспенивающих агентов в расчете на 100 мас.% 2b) и 2с);
в котором удлинение пенополиуретана к моменту разрыва составляет от 120 до 400%.
3
8. Балластная подушка железнодорожного пути по п.7, в которой пенополиуретан имеет плотность от 0,02 до 0,5 г/см, твердость - от 5 до 60 по прибору Asker С и прочность на растяжение - от 0,2 до 5 МПа.
9. Балластная подушка железнодорожного пути по п.5, дополнительно содержащая земляное полотно железнодорожного пути, причем балластный слой с наполнителем из полиуретана и полиуретановый внешний защитный слой расположены поверх земляного полотна железнодорожного пути.
10. Способ сооружения балластной подушки железнодорожного пути, определенной в п.5, который включает
обеспечение земляного полотна железнодорожного пути, и
наложение балластного слоя с наполнителем из полиуретана и полиуретанового внешнего защитного слоя на земляное полотно железнодорожного пути.